КОМПОЗИЦИЯ КАТАЛИЗАТОРА ПОЛИМЕРИЗАЦИИ, СПОСОБ ПОЛУЧЕНИЯ СИНТЕТИЧЕСКОГО ПОЛИИЗОПРЕНА И СИНТЕТИЧЕСКИЙ ПОЛИИЗОПРЕН

1. Композиция катализатора полимеризации, содержащая:
соединение редкоземельного элемента (компонент (A)), представленное следующей общей формулой (I):
1
2
3
(где M является по меньшей мере одним элементом, выбранным из лантанида, скандия и иттрия, и NQ, NQ, и NQ являются амидной группой и могут быть одинаковыми или отличными друг от друга, и имеется M-N связь);
по меньшей мере одно соединение (компонент (B)), выбранное из ионного соединения и соединения галогена; и
соединение (компонент (C)), представленное следующей общей формулой (X):
1
2
3
1
2
3
(где Y является металлом, выбранным из 1 группы, 2 группы, 12 группы и 13 группы периодической таблицы; R и R являются углеводородной группой с 1-10 атомами углерода или атомом водорода; R является углеводородной группой с 1-10 атомами углерода; R, R и R могут быть одинаковыми или отличающимися друг от друга; когда Y является металлом, выбранным из 1 группы периодической таблицы, a равно 1 и b и c равны 0; когда Y является металлом, выбранным из 2 группы или 12 группы периодической таблицы, a и b равны 1 и c равно 0; и, когда Y является металлом, выбранным из 13 группы периодической таблицы, a, b и c все равны 1).
2. Способ получения синтетического полиизопрена, включающий полимеризацию мономера изопрена в присутствии композиции катализатора полимеризации, содержащей:
соединение редкоземельного элемента (компонент (A)), представленное следующей общей формулой (I):
1
2
3
(где M является по меньшей мере одним элементом, выбранным из лантанида, скандия и иттрия, и NQ, NQ, и NQ являются амидной группой и могут быть одинаковыми или отличными друг от друга, и имеется M-N связь);
по меньшей мере одно соединение (компонент (B)), выбранное из ионного соединения и соединения галогена; и
соединение (компонент (C)), представленное следующей общей формулой (X):
1
2
(где Y является металлом, выбранным из 1 группы, 2 группы, 12 группы и 13 группы периодической таблицы; R и R являются углеводородной группой с 1-10
3
1
2
3
атомами углерода или атомом водорода; R является углеводородной группой с 1-10 атомами углерода; R, R и R могут быть одинаковыми или отличающимися друг от друга; когда Y является металлом, выбранным из 1 группы периодической таблицы, a равно 1 и b и c равны 0; когда Y является металлом, выбранным из 2 группы или 12 группы периодической таблицы, a и b равны 1 и c равно 0; и, когда Y является металлом, выбранным из 13 группы периодической таблицы, a, b и c все равны 1).
3. Способ по п. 2, в котором совместное мольное отношение мономера изопрена, компонента (A) и компонента (C) соответствует:
(мономер изопрена)/(компонент (A)) составляет по меньшей мере 5000,
(компонент (C))/(компонент (A)) составляет по меньшей мере 10, и
(мономер изопрена)/(компонент (C)) составляет не более 5000.
4. Способ по п. 2, в котором композиция катализатора полимеризации дополнительно смешана с соединением, способным служить в качестве анионного лиганда (компонент (D)).
5. Способ по п. 4, в котором компонент (D) содержит по меньшей мере одну из OH, SH и NH групп.
6. Синтетический полиизопрен, полученный способом по любому из пп. 2-5, в котором содержание цис-1,4 связей составляет по меньшей мере 95%.